(57)【要約】【課題】  遠赤外線と陰イオンの作用によって健康の促進を図ることが可能な遠赤外線及び陰イオン放出電灯を提供する。【解決手段】  酸化珪素、酸化長石、硼砂などを主材料として、所定の周波数帯の波長を有する遠赤外線と陰電荷を有する陰イオンを同時に放出させることにより、各種射出物の材料としての使用時に人体の健康増進に大きく寄与することが可能な遠赤外線及び陰イオン放出物質を、電灯のケース体の表面に塗布し、乾燥させることにより、陰イオン放出物質が膜の形で塗布層を形成するようにする。【選択図】  図１
2005319276.tif 000002
【特許請求の範囲】
【請求項１】
電灯において、
酸化珪素３５〜４０重量％、酸化長石２３〜２８重量％、硼砂２５〜２９重量％、硼酸０.２〜０.８重量％、硝石０.２〜０.５重量％、コバルト０.４〜０.８重量％、マグネシウム１.５〜２重量％、セレニウム０.７〜１.２重量％、氷晶石０.１４〜０.１９重量％、酸化アルミナ０.７〜１重量、リジウム１.５〜２重量％、ジルコン０.３〜０.８重量％、蛍石０.１４〜０.１８重量％、彩色剤０.２〜０.８重量％を混合容器に仕込んで混合し、これを加熱容器に入れて１３００〜１５００℃の温度で溶解した後凝固させて粉砕機で粉末化させた粉末とバインダとの混合物を、バルブケース体の表面の少なくとも一部分に塗布した後、乾燥させて形成した遠赤外線及び陰イオン放出電灯。
【請求項２】
電灯において、
酸化珪素３５〜４０重量％、酸化長石２３〜２８重量％、硼砂２５〜２９重量％、硼酸０.２〜０.８重量％、硝石０.２〜０.５重量％、コバルト０.４〜０.８重量％、マグネシウム１.５〜２重量％、セレニウム０.７〜１.２重量％、氷晶石０.１４〜０.１９重量％、酸化アルミナ０.７〜１重量、リジウム１.５〜２重量％、ジルコン０.３〜０.８重量％、蛍石０.１４〜０.１８重量％、彩色剤０.２〜０.８重量％を混合容器に仕込んで混合し、これを加熱容器に入れて１３００〜１５００℃の温度で溶解した後凝固させて粉砕機で粉末化させた粉末とバインダとの混合物を、バルブケース体形成用合成樹脂材と混合した後、バルブケース体を射出させて形成した遠赤外線及び陰イオン放出電灯。
【発明の詳細な説明】
【技術分野】
【０００１】
本発明は、遠赤外線と陰イオンを同時に放出させる物質が塗布された電灯に関する。より具体的には、酸化珪素、酸化長石、硼砂などを主材料として、所定の周波数帯の波長を有する遠赤外線(far-infrared)と陰電荷を有する陰イオン(negative-ion)を同時に放出させることにより、各種射出物の材料としての使用時に人体の健康増進に大きく寄与することが可能な遠赤外線及び陰イオン放出物質を、電灯のケース体の表面に塗布し、或いはＰＰ、ＰＢＴなどの合成樹脂と混合して射出工程によってバルブケース体を形成することにより、遠赤外線と陰イオンの作用によって健康の促進を図ることができる遠赤外線及び陰イオン放出電灯に関する。
【背景技術】
【０００２】
従来の各種有機製品から、多少の差異はあるが、所定の波長を有する遠赤外線が放出されることは広く知られており、これを用いた各種製品が開発されて使用されている。また、様々な種類の陰イオン発生装置が開発され、人々の健康増進のために使用されている。ところが、このような遠赤外線と陰イオンの発生が、別途に構成された有機製品や陰イオン発生装置などによって行われるようにすることにより、それぞれの構成物を別途に備えなければならないという煩わしさがあり、陰イオンの放射率と持続性が問題視とされている実情である。
【発明の開示】
【発明が解決しようとする課題】
【０００３】
本発明は、かかる問題点を解決するために創案されたもので、その目的は、電灯のケース体の少なくとも一部分に、酸化珪素、酸化長石、硼砂などを主材料として、所定の周波数帯の波長を有する遠赤外線(far-infrared)と陰電荷を有する陰イオン(negative-ion)を同時に持続的且つ高効率に放出することが可能な物質を塗布することにより、実生活への使用時に遠赤外線と陰イオンの放出によって使用者の健康を増進させることができるようにした、遠赤外線及び陰イオン放出物質の塗布された電灯を提供することにある。
【０００４】
また、本発明の他の目的は、遠赤外線と陰イオンを環境親和的に用いるためになされたもので、公害問題を改善するために遠赤外線・陰イオン放出物質及びこれを用いた電灯の製品を提供することにある。
【０００５】
また、本発明のさらに他の目的は、遠赤外線と陰イオンの強い振動と陰イオンの一般的な作用である共鳴作用による代謝機能の促進を向上させ、活気に満ちた身体条件を維持させることが可能な各種健康補助器具などに適用させて遠赤外線と陰イオン放出物質及びその応用製品を提供することにある。
【０００６】
また、本発明のさらに他の目的は、遠赤外線と陰イオンを放出する温熱マットのように遠赤外線と陰イオンを高効率的で持続的に放出させることにより、人体内の脂性作用、中和作用、共鳴作用及び乾湿作用など陰イオンの一般作用を応用して代謝機能の促進、老廃物排泄の促進及び人体内細胞の賦活を助けるうえ、血液を浄化し、自律神経を調節することにより、自然治癒力を向上させることが可能な、遠赤外線と陰イオン放出物質を用いた電灯を提供することにある。
【課題を解決するための手段】
【０００７】
上記目的を達成するために、本発明は、酸化珪素３５〜４０重量％、酸化長石２３〜２８重量％、硼砂２５〜２９重量％、硼酸０.２〜０.８重量％、硝石０.２〜０.５重量％、コバルト０.４〜０.８重量％、マグネシウム１.５〜２重量％、セレニウム０.７〜１.２重量％、氷晶石０.１４〜０.１９重量％、酸化アルミナ０.７〜１重量、リジウム１.５〜２重量％、ジルコン０.３〜０.８重量％、蛍石０.１４〜０.１８重量％、彩色剤０.２〜０.８重量％を混合容器に仕込んで混合し、これを加熱容器に入れて１３００〜１５００℃の温度で溶解した後凝固させて粉砕機で粉末化させた粉末とバインダとの混合物を、バルブケース体の表面の少なくとも一部分に塗布した後乾燥させて形成し、或いはバルブケース体形成用合成樹脂材と混合した後バルブケース体を射出させて形成した、遠赤外線及び陰イオン放出電灯を提供する。
【発明の効果】
【０００８】
本発明は、遠赤外線及び陰イオン放射物質を電灯のケース体の表面に塗布し、或いはＰＰ、ＰＢＴなどの合成樹脂と混合して射出工程によって電灯用の合成樹脂材を形成することにより、遠赤外線と陰イオンの作用によって健康の促進を図ることができる。
【発明を実施するための最良の形態】
【０００９】
以下、添付図面に基づいて本発明を詳細に説明する。
【００１０】
図１〜図４は本発明の実施例を示す斜視図である。図１〜図４には様々な電球式蛍光灯の形の例が示されている。本発明は、これらに限定されない。図１〜図４は本発明の例示に過ぎない。電球式蛍光灯は、バルブ、及びバルブを固定するケース体を含んでなる。バルブは外面がガラスで取り囲まれている。ケース体は、バルブを固定させる構造であって、通常、プラスチック射出物で形成される。本発明では、バルブのガラス外壁１０、２０、３０、４０の表面の少なくとも一部またはケース体１２、２２、３２、４２の表面の少なくとも一部に遠赤外線及び陰イオン放射物質含有の液を常温で塗布し、或いはＰＰ、ＰＢＴなどの合成樹脂材と遠赤外線及び陰イオン放射物質を混合した後射出してケース体を形成する。灯器具の本体の表面に遠赤外線及び陰イオン放射物質を塗布して固定させるためにはバインダを使用する。
【００１１】
次に、遠赤外線及び陰イオン放射物質の製造方法の一実施例を説明する。酸化珪素３９０ｇ、酸化長石２３０ｇ、硼砂２７０ｇ、硼酸８ｇ、硝石５ｇ、コバルト８ｇ、マグネシウム２７ｇ、セレニウム１２ｇ、氷晶石２ｇ、酸化アルミナ１０ｇ、リジウム２０ｇ、ジルコン８ｇ、蛍石２ｇ、彩色剤８ｇを混合した混合物をステンレス容器に仕込んで２時間程度攪拌して混合し、これをガラス溶解炉に入れて１３００〜１５００℃の温度で溶解する。溶解した物質を凝固させた後、粉砕機で２４時間以上粉砕して微細粉末化する。このように製造された粉末は、遠赤外線及び陰イオン放射性を有する。例えば、これらを１ｍｍの厚さに塗布した後、放出される遠赤外線と陰イオンの数値を測定した結果、遠赤外線は９２.６％、陰イオンは１２１０個／ｃｃであった。遠赤外線の波長は０.４μｍ〜１,０００μｍであった。
【００１２】
遠赤外線及び陰イオン放射物質の製造方法の他の実施例は次の通りである。酸化珪素４００ｇ、酸化長石２８０ｇ、硼砂２４０ｇ、硼酸２ｇ、硝石５ｇ、コバルト６ｇ、マグネシウム１５ｇ、セレニウム７ｇ、氷晶石１４ｇ、酸化アルミナ１０ｇ、リジウム１５ｇ、ジルコン３ｇ、蛍石１ｇ、彩色剤２ｇを混合した混合物をステンレス容器で２時間程度攪拌して混合した後、１３００〜１５００℃のガラス溶解炉内で溶解させた後、これを凝固させ、粉砕機で２４時間以上粉砕して微細粉末化した後、射出機で厚さ５ｍｍ、直径２０ｍｍの円板状に射出成形する。円板状の射出物を面状発熱体上に被せた後、横１０ｃｍ、縦５ｃｍの間隔で横９０ｃｍ、縦１８０ｃｍの面積に多数付着させ、熱画像装置を用いてテストした。室内温度２２℃、湿度４８％の条件で行ったテストによれば、遠赤外線放射エネルギーを温度データで測定したところ、最高５５℃の熱を記録した。また、遠赤外線放射率は９２.６％、陰イオンは１２１０個／ｃｃを記録した。
【００１３】
一方、酸化珪素４００ｇ、酸化長石３２０ｇ、硼砂２００ｇ、硼酸２ｇ、硝石５ｇ、コバルト６ｇ、マグネシウム１５ｇ、セレニウム７ｇ、氷晶石１４ｇ、酸化アルミナ１０ｇ、リジウム１５ｇ、ジルコン３ｇ、蛍石１ｇ、彩色剤２ｇの成分をステンレス容器に仕込んで約２時間混合した後、これをさらにガラス溶解炉内に入れて１３００〜１５００℃の温度で溶解し、その後凝固させて２４時間以上粉砕機で粉砕して微細粉末化する。この粉末を動物の体内に投与し、臨床実験を行った。その結果を表１に示す。
【００１４】
【表１】
2005319276.tif 000003
【００１５】
表１より、雌、雄それぞれ５匹のマウスに本発明の物質５ｇを投与したところ、２週（１４日）間１０匹のマウスが全て生存したうえ、雌、雄両方とも平均７２.３８ｇの体重が増加したことが分かった。
【００１６】
好ましくは、バインダと前記混合物を混合した後、コンプレッサを用いて、塗布しようとする表面に噴霧する。噴霧の際に適切な熱風を提供しながら噴射することが、乾燥時間の短縮を可能とするので好ましい。ここでは、常温塗布方式で塗布してもよく、熱塗布方式で塗布してもよい。熱塗布方式は、まず塗布対象物を加熱し（予熱工程）、これにバインダを塗布した後、混合粉末物質を噴射し、再び熱を加えればよい。
【図面の簡単な説明】
【００１７】
【図１】本発明の実施例を示す概略図である。
【図２】本発明の実施例を示す概略図である。
【図３】本発明の実施例を示す概略図である。
【図４】本発明の実施例を示す概略図である。
【符号の説明】
【００１８】
１０、２０、３０、４０    バルブのガラス外壁
１２、２２、３２、４２    ケース体
【図１】
2005319276.tif 000004
【図２】
2005319276.tif 000005
【図３】
2005319276.tif 000006
【図４】
2005319276.tif 000007